FR 2637585 A2 19900413 FR 8813385 A 19881006 La présente audition a pour objet un béton de protection pare-balles et ouvrages ainsi réalisés Le brevet principal nO 88 08697 ,auquel le présent certificat d'aadition est rattaché ,concerne un béton ,d'une nouvelle composition ,à base de granulats de bois stabilisés par silification (selon le brevet F.R.A. 2 4 9 55I) et un dispo-sitif approprié permettant la réalisation d'.éléments préfabriqués destinés uniquement à la construction de bâtiments à usage divers La présente adaition a pour but de proposer une nouvelle réalisation en béton à basé ae granulats de bois stabilisé par silification ,autre que celle liée brevet principal , qui se caractérise en ce qu'elle permet de réaliser une protection permettant le tir d'entrainement . Actuellement les locaux servant pour l'entrainement du tir sont généralement dotés de .: panneaux de fibres minérales agglomérées ,parements bois ,renforcements métalliques,kevlar qui présentent l'inconvénient d'éclater sous lteffet de l'impact des projectiles et de provoquer le ricochet de ces derniers ainsi queues éclats de matière .L'entretien à postériori des ouvrages détériorés est très onéreux et difficile à réaliser Ce béton ,grâce à ses caractéristiques particulières dûes à certains de ses constituants ,permet de réaliser des ouvrages et revêtements de protection permettant le tir avec des armes de poing et d'épaule tous calibres ,en toute sécurité pour les tireurs et leur environnement . Ce béton ,composé entre autre de granulats de bois stabilisé et d'armatures fibreuses ,'absorbe' les différents projectiles et évite leur ricochet ainsi que les éclats de matière ,lesdits projectiles étant freinés et emprisonnés dans le béton qu'ils ne traversent pas .De plus il offre un grand confort acoustique par son coefficient d'absorbtion performant (sabine 0,8) ce qui permet le développement d'autres activités ,sans risques ,derrière les murs ainsi protégés. Pour les calibres d'armes de poing 9 MM ,3.57 MAGNUM ,38 SP la composition dudit béton est la suivante 54 à 60 % = granulat de bois stabilisé (type moyen) 8 à r0 ffi = sable naturel 0.0/I.6 et ou 1.6/5.0 30 à 40 ffi = ciment haute résistance (type CPA 55 HR ou RPR) 8 à 10 % = fibres métalliques ,fonte ou verre calculé sur la composition pondérale du béton 'foisonné' Pour les calibres d'armes d'épaule 5.56 ,7.62 ,8.68 la composition est la suivante 49 à 60 % = granulat de bois stabilisé (type moyen) 8 à 10 % = sable naturel 0.0/I.6 et ou 1.6/5.0 35 à 50 f = ciment haute résistance (type OPA 55 HR ou RPR). 8 à 20 % = fibres métalliques ,fonte ou verre calculé sur la composition pondérale du béton 'foisonné'. L'utilisation de ce nouveau béton concerne les stands de tir et leurs zones d'évolution ainsi que les parties sensibles aux attaques armes de certains locaux .Son application est réalisée selon la technique de projection par voie seche du mélange à sec et humidification en bout de lance sur les murs de structure,sols,plafonds,toits,guichets,murs d'allège et en injection dans les huisseries des vitrages pare-balles Selon une variante d'utilisation ledit béton ,suivant 7tinvention ,peut servir à la réalisation de plaques préfabriquées pour équiper ,à moindre frais ,un local en stand de tir ou renforcer un stand existant dont le revêtement n'est pas satisfaisant et pour réaliser des décors et cibles fixes ou mobiles jetables lorsqu'ils sont truffés de projectiles Selon une autre variante d'utilisation ledit béton, suivant l'invention, peut aussi servir à la réalisation des murs de structure d'un stand de tir à simple rez de chaussée Selon un mode de réalisation préférentiel la technique dtutilisation employée est celle de la projection qui est la plus performante dans son appliqué ,son entretien et sa rénovation * A ce jour l'équipement des salles de tir ne permettait pas d'utiliser tous les calibres,seul le 22 long rifle était possible .Désormais grâce à l'invention les'pratiquants'peuvent s'entraîner avec toutes les armes et munitions opérationnelles. REVENICATI0NS I) Composition de béton contenant un liant spécifique . un adjuvant de cure une armature fibreuse associés à des granulats de bois stabilisés par silification selon la revendication I du brevet principal ,caractéri- sée en ce que les granulats de bois stabilisés par silification sont associés à du sable naturel 0.0/I.6 et ou I.6/5.0 du ciment haute résistance type CPA 55 HPR ou KR des fibres métalliques ,de fonte ou verre 2) Composition selon la revendication I ,caractérisée en ce la proportion de ses composants ,nour une utilisation avec les calibres d'armes de poing 9 MM ,3.57 MAGNUM et 38 SP et angle de tir de 45 à 30 , comprend:: 54 à 60 % de granulats de bois stabilisé type moyen 8 à 10 % de sable naturel 0.0/I.6 et ou 1.6/5.0 30 à 40 % de ciment haute résistance type CPA 55 HPR ou HR. 8 à 10 % de fibres métalliques ,fonte ou verre calculé sur la composition pondérale du béton 'foisonné' 3) Composition selon les revenG1cations I et 2 ,caractérisée en ce que la proportion de ses composants ,pour une utilisation avec les calibres d'armes d'épaule 5.56 ,7.62 ,8.68 et angle de tir de 45 à 30 ,comprend : 49 à 60 % de granulats de bois stabilisé type moyen 8 à 10 % de sable naturel 0.0/1.6 et ou 1.6/5.0. 35 à 50 % de ciment haute résistance type CPA 55 HPR ou HR. 8 à 20 % de fibres métalliques ,fonte ou verre calculé sur la composition pondérale du béton 'foisonné' 4) Produit obtenu d'après les revendications I ,2 et 3 caractérisé par son utilisation pour réaliser la protection des ouvrages existants 5) Produit obtenu d'aprés les revendications I , 2 et 3 caractérisé par son utilisation pour réaliser des murs de structure du bâtiment d'un stand de tir d'entraînement. 6) Produit obtenu d'aprés les revendications I , 2 et 7 caractérisé par son utilisation pour la réalisation de plaques manuportables préfabriquées destinées à la protection des zones non traitées par projection dudit béton 7) Produit obtenu d'aprés les revendications I , 2 et 3 caractérisé par son utilisation pour la réalisation des décors et cibles des zones de simulation 8) Produit obtenu d'aprés les revendications I , 2 et 3 caractérisé par son utilisation tour le renforcement et l'en- tretien des structures existantes détectueuses,murs,allèges, guichets,toitures,plafonds . 9) Produit obtenu d'aprés les revendications I , 2 et 3 caractérisé par son utilisation pour le renforcement , par injection,des huisseries soutenant les vitrages pare-balles. IO) Produit obtenu d'aprés les revendications I ç 2 et 3 caractérisé par son utilisation pour la réalisation des sols, plafonds,murs périphériques des zones d'évolution